(57)【要約】      （修正有）【課題】硬質被覆層が高速断続切削加工ですぐれた耐チッピング性を発揮する表面被覆サーメット製切削工具を提供する。【解決手段】表面被覆サーメット製切削工具が、ＷＣ基超硬合金またはＴｉＣＮ基サーメットで構成された工具基体の表面に、（ａ）下部層が、いずれも化学蒸着形成された、ＴｉＣ層、ＴｉＮ層、ＴｉＣＮ層、ＴｉＣＯ層、およびＴｉＣＮＯ層のうちの１層または２層以上からなり、かつ３〜２０μｍの合計平均層厚を有するＴｉ化合物層、（ｂ）上部層が、１〜１５μｍの平均層厚、および化学蒸着した状態でα型の結晶構造を有し、さらに、組成式：（Ａｌ１−ＸＣｒＸ）２Ｏ３、（ただし、原子比で、Ｘ：０．０１〜０．１）、を満足すると共に、特定な傾斜角度数分布グラフを示す改質Ａｌ−Ｃｒ複合酸化物層、で構成された硬質被覆層を蒸着形成してなる。【選択図】なし【特許請求の範囲】
【請求項１】
炭化タングステン基超硬合金または炭窒化チタン基サーメットで構成された工具基体の表面に、
（ａ）下部層が、いずれも化学蒸着形成された、Ｔｉの炭化物層、窒化物層、炭窒化物層、炭酸化物層、および炭窒酸化物層のうちの１層または２層以上からなり、かつ３〜２０μｍの全体平均層厚を有するＴｉ化合物層、
（ｂ）上部層が、１〜１５μｍの平均層厚、および化学蒸着した状態でα型の結晶構造を有し、さらに、
組成式：（Ａｌ１−ＸＣｒＸ）２Ｏ３、（ただし、原子比で、Ｘ：０．０１〜０．１）、
を満足すると共に、電界放出型走査電子顕微鏡を用い、表面研磨面の測定範囲内に存在する六方晶結晶格子を有する結晶粒個々に電子線を照射して、前記表面研磨面の法線に対して、前記結晶粒の結晶面である（０００１）面の法線がなす傾斜角を測定し、前記測定傾斜角のうち、０〜４５度の範囲内にある測定傾斜角を０．２５度のピッチ毎に区分すると共に、各区分内に存在する度数を集計してなる傾斜角度数分布グラフにおいて、０〜１０度の範囲内の傾斜角区分に最高ピークが存在すると共に、前記０〜１０度の範囲内に存在する度数の合計が、傾斜角度数分布グラフにおける度数全体の４５％以上の割合を占める傾斜角度数分布グラフを示す改質Ａｌ−Ｃｒ複合酸化物層、
以上（ａ）および（ｂ）で構成された硬質被覆層を蒸着形成してなる、硬質被覆層が高速断続切削加工ですぐれた耐チッピング性を発揮する表面被覆サーメット製切削工具。
【発明の詳細な説明】
【技術分野】
【０００１】
この発明は、特に各種の鋼や鋳鉄などの被削材の断続切削加工を、高速切削条件で行った場合にも、硬質被覆層がすぐれた耐チッピング性を発揮する表面被覆サーメット製切削工具（以下、被覆サーメット工具という）に関するものである。
【背景技術】
【０００２】
従来、一般に、炭化タングステン（以下、ＷＣで示す）基超硬合金または炭窒化チタン（以下、ＴｉＣＮで示す）基サーメットで構成された基体（以下、これらを総称して工具基体という）の表面に、
（ａ）下部層が、いずれも化学蒸着形成された、Ｔｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層、および炭窒酸化物（以下、ＴｉＣＮＯで示す）層のうちの１層または２層以上からなり、かつ３〜２０μｍの全体平均層厚を有するＴｉ化合物層、
（ｂ）上部層が、１〜１５μｍの平均層厚、および化学蒸着した状態でα型の結晶構造を有し、さらに、
組成式：（Ａｌ１−ＸＣｒＸ）２Ｏ３、（ただし、原子比で、Ｘ：０．０１〜０．１）、
を満足するＡｌ−Ｃｒ複合酸化物［以下、α型（Ａｌ，Ｃｒ）2Ｏ3で示す）層、
以上（ａ）および（ｂ）で構成された硬質被覆層を蒸着形成してなる被覆サーメット工具が知られており、この被覆サーメット工具が、例えば各種の鋼や鋳鉄などの連続切削や断続切削に用いられることも良く知られるところである。
【０００３】
上記の従来被覆サーメット工具において、これの硬質被覆層の構成層は、一般に粒状結晶組織を有し、さらに、下部層であるＴｉ化合物層を構成するＴｉＣＮ層を、層自身の強度向上を目的として、通常の化学蒸着装置にて、反応ガスとして有機炭窒化物、例えばＣＨ３ＣＮを含む混合ガスを使用し、７００〜９５０℃の中温温度域で化学蒸着することにより形成して縦長成長結晶組織をもつようにすることも知られている。
【０００４】
また、上記の従来被覆サーメット工具の硬質被覆層を構成する従来α型（Ａｌ，Ｃｒ）2Ｏ3層が、
反応ガス組成：容量％で、ＡｌＣｌ３：２．３〜４％、ＣｒＣｌ３：０．０４〜０．２６％、ＣＯ２：６〜８％、ＨＣｌ：１．５〜３％、Ｈ2Ｓ：０．０５〜０．２％、Ｈ2：残り、
反応雰囲気温度：１０２０〜１０５０℃、
反応雰囲気圧力：６〜１０ｋＰａ、
の条件で蒸着形成されることも知られている。
【特許文献１】特開昭５２−６６５０８号公報
【特許文献２】特開平６−８０１０号公報
【発明の開示】
【発明が解決しようとする課題】
【０００５】
近年の切削装置の高性能化はめざましく、一方で切削加工に対する省力化および省エネ化、さらに低コスト化の要求は強く、これに伴い、切削加工は高速化の傾向にあるが、上記の従来被覆サーメット工具においては、これを鋼や鋳鉄などの通常の条件での連続切削加工や断続切削加工に用いた場合には問題はないが、特にこれを断続切削加工を高速加工条件で行うのに用いた場合には、硬質被覆層を構成する従来α型（Ａｌ，Ｃｒ）2Ｏ3層が機械的および熱的に十分な耐衝撃性を具備するものでないために、前記硬質被覆層にチッピング（微少欠け）が発生し易くなり、この結果比較的短時間で使用寿命に至るのが現状である。
【課題を解決するための手段】
【０００６】
そこで、本発明者等は、上述のような観点から、上記の従来α型（Ａｌ，Ｃｒ）2Ｏ3層が硬質被覆層の上部層を構成する被覆サーメット工具に着目し、特に前記従来α型（Ａｌ，Ｃｒ）2Ｏ3層の耐衝撃性向上を図るべく研究を行った結果、、
（ａ）被覆サーメット工具の硬質被覆層を構成する上部層を形成するに際して、まず、例えば、通常の化学蒸着装置にて、
反応ガス組成：容量％で、ＡｌＣｌ３：２．３〜４％、ＣｒＣｌ３：０．０４〜０．２６％、ＣＯ２：６〜８％、ＨＣｌ：１．５〜３％、Ｈ2Ｓ：０．０５〜０．２％、Ｈ2：残り、
反応雰囲気温度：７５０〜９００℃、
反応雰囲気圧力：６〜１０ｋＰａ、
の条件で、下部層であるＴｉ化合物層の表面に、
組成式：（Ａｌ１−ＸＣｒＸ）２Ｏ３、（ただし、原子比で、Ｘ：０．０１〜０．１）を満足する（Ａｌ，Ｃｒ）2Ｏ3核を形成し、この場合前記（Ａｌ，Ｃｒ）2Ｏ3核は２０〜２００ｎｍ（０．０２〜０．２μｍ）の平均層厚を有する（Ａｌ，Ｃｒ）2Ｏ3核薄膜であるのが望ましく、引き続いて、加熱雰囲気を圧力：３〜１３ｋＰａの水素雰囲気に変え、かつ加熱雰囲気温度を１１００〜１２００℃に昇温した条件で前記（Ａｌ，Ｃｒ）2Ｏ3核薄膜に加熱処理を施した状態で、硬質被覆層の上部層として、
反応ガス組成：容量％で、ＡｌＣｌ３：２．３〜４％、ＣｒＣｌ３：０．０４〜０．２６％、ＣＯ２：６〜８％、ＨＣｌ：１．５〜３％、Ｈ2Ｓ：０．０５〜０．２％、Ｈ2：残り、
反応雰囲気温度：１０２０〜１０５０℃、
反応雰囲気圧力：６〜１０ｋＰａ、
の条件で、同じく組成式：（Ａｌ１−ＸＣｒＸ）２Ｏ３、（ただし、原子比で、Ｘ：０．０１〜０．１を満足する（Ａｌ，Ｃｒ）２Ｏ３層を形成すると、この結果の前記（Ａｌ，Ｃｒ）2Ｏ3核薄膜上に蒸着形成された（Ａｌ，Ｃｒ）2Ｏ3層は、化学蒸着した状態でα型の結晶構造を有し、かつ高温強度が一段と向上し、機械的熱的にすぐれた耐衝撃性を具備するようになること。
【０００７】
（ｂ）上記（ａ）の加熱処理（Ａｌ，Ｃｒ）2Ｏ3核薄膜上に蒸着形成された（Ａｌ，Ｃｒ）2Ｏ3層（以下、「改質α型（Ａｌ，Ｃｒ）2Ｏ3層」という）は、上記の従来α型（Ａｌ，Ｃｒ）2Ｏ3層と同じコランダム型六方最密晶の結晶構造、すなわち格子点にＡｌ、Ｃｒ、および酸素からなる構成原子がそれぞれ存在するコランダム型六方最密晶の結晶構造を有する結晶粒で構成されること。
【０００８】
（ｃ）上記の従来被覆サーメット工具の硬質被覆層の上部層を構成する従来α型（Ａｌ，Ｃｒ）2Ｏ3層と上記（ａ）および（ｂ）の改質α型（Ａｌ，Ｃｒ）2Ｏ3層について、
電界放出型走査電子顕微鏡を用い、図１（ａ），（ｂ）に概略説明図で示される通り、表面研磨面の測定範囲内に存在する六方晶結晶格子を有する結晶粒個々に電子線を照射して、前記表面研磨面の法線に対して、前記結晶粒の結晶面である（０００１）面の法線がなす傾斜角を測定し、前記測定傾斜角のうち、０〜４５度の範囲内にある測定傾斜角を０．２５度のピッチ毎に区分すると共に、各区分内に存在する度数を集計してなる傾斜角度数分布グラフを作成した場合、前記従来α型（Ａｌ，Ｃｒ）2Ｏ3層は、図３に例示される通り、（０００１）面の測定傾斜角の分布が０〜４５度の範囲内で不偏的な傾斜角度数分布グラフを示すのに対して、前記改質α型（Ａｌ，Ｃｒ）2  Ｏ3  層は、図２に例示される通り、０〜１０度の範囲内にシャープな最高ピークが現れる傾斜角度数分布グラフを示すこと。
【０００９】
（ｄ）上記改質α型（Ａｌ，Ｃｒ）2Ｏ3層の形成に際して、層中のＣｒ含有割合および加熱処理（Ａｌ，Ｃｒ）2Ｏ3核薄膜の平均層厚を、上記の通りそれぞれ１〜１０原子％および２０〜２００ｎｍとすることによって、傾斜角度数分布グラフでの上記シャープな最高ピークが傾斜角区分の０〜１０度の範囲内に現れると共に、前記０〜１０度の範囲内に存在する度数の合計（この度数合計と前記最高ピークの高さは比例関係にある）が、傾斜角度数分布グラフにおける度数全体の４５％以上の割合を占める傾斜角度数分布グラフを示すようになり、したがって、層中のＣｒ含有割合および加熱処理（Ａｌ，Ｃｒ）2Ｏ3核薄膜の平均層厚のいずれかでも上記の範囲から外れると、傾斜角度数分布グラフで０〜１０度の範囲内の傾斜角度数の割合が４５％未満になってしまい、所望の高温強度向上効果が得られなくなること。
【００１０】
（ｅ）上記の改質α型（Ａｌ，Ｃｒ）2Ｏ3層は、上記従来α型（Ａｌ，Ｃｒ）2Ｏ3層の有する高温硬さおよび耐熱性と同等のすぐれた高温硬さと耐熱性を有するのに加えて、前記従来α型（Ａｌ，Ｃｒ）2Ｏ3層に比して一段と高い高温強度を有し、機械的熱的にすぐれた耐衝撃性を具備するので、これを硬質被覆層の上部層として蒸着形成してなる被覆サーメット工具は、同下部層であるＴｉ化合物層が具備するすぐれた高温強度と相俟って、特に激しい機械的熱的衝撃を伴なう高速断続切削加工でも、同じく前記従来α型（Ａｌ，Ｃｒ）2Ｏ3層を上部層として蒸着形成してなる従来被覆サーメット工具に比して、硬質被覆層が一段とすぐれた耐チッピング性を発揮すること。
以上（ａ）〜（ｅ）に示される研究結果を得たのである。
【００１１】
この発明は、上記の研究結果に基づいてなされたものであって、ＷＣ基超硬合金またはＴｉＣＮ基サーメットで構成された工具基体の表面に、
（ａ）下部層が、いずれも化学蒸着形成された、ＴｉＣ層、ＴｉＮ層、ＴｉＣＮ層、ＴｉＣＯ層、およびＴｉＣＮＯ層のうちの１層または２層以上からなり、かつ３〜２０μｍの全体平均層厚を有するＴｉ化合物層、
（ｂ）上部層が、１〜１５μｍの平均層厚、および化学蒸着した状態でα型の結晶構造を有し、さらに、
組成式：（Ａｌ１−ＸＣｒＸ）２Ｏ３、（ただし、原子比で、Ｘ：０．０１〜０．１）、
を満足すると共に、電界放出型走査電子顕微鏡を用い、表面研磨面の測定範囲内に存在する六方晶結晶格子を有する結晶粒個々に電子線を照射して、前記表面研磨面の法線に対して、前記結晶粒の結晶面である（０００１）面の法線がなす傾斜角を測定し、前記測定傾斜角のうち、０〜４５度の範囲内にある測定傾斜角を０．２５度のピッチ毎に区分すると共に、各区分内に存在する度数を集計してなる傾斜角度数分布グラフにおいて、０〜１０度の範囲内の傾斜角区分に最高ピークが存在すると共に、前記０〜１０度の範囲内に存在する度数の合計が、傾斜角度数分布グラフにおける度数全体の４５％以上の割合を占める傾斜角度数分布グラフを示す改質α型（Ａｌ，Ｃｒ）2Ｏ3層、
以上（ａ）および（ｂ）で構成された硬質被覆層を蒸着形成してなる、硬質被覆層が高速断続切削加工ですぐれた耐チッピング性を発揮する被覆サーメット工具に特徴を有するものである。
【００１２】
以下に、この発明の被覆サーメット工具の硬質被覆層の構成層において、上記の通りに数値限定した理由を説明する。
（ａ）下部層のＴｉ化合物層
Ｔｉ化合物層は、改質α型（Ａｌ，Ｃｒ）2Ｏ3層の下部層として存在し、自身の具備するすぐれた高温強度によって硬質被覆層の高温強度向上に寄与するほか、工具基体と改質α型（Ａｌ，Ｃｒ）2Ｏ3層のいずれにも強固に密着し、よって硬質被覆層の工具基体に対する密着性を向上させる作用を有するが、その平均層厚が３μｍ未満では、前記作用を十分に発揮させることができず、一方その平均層厚が２０μｍを越えると、特に高熱発生を伴なう高速切削では熱塑性変形を起し易くなり、これが偏摩耗の原因となることから、その平均層厚を３〜２０μｍと定めた。
【００１３】
（ｂ）上部層の改質α型（Ａｌ，Ｃｒ）2Ｏ3層
上記の改質α型（Ａｌ，Ｃｒ）2Ｏ3層において、これの構成成分であるＡｌは層の高温硬さおよび耐熱性を向上させ、同Ｃｒ成分には、上記の通り加熱処理（Ａｌ，Ｃｒ）2Ｏ3核薄膜中のＣｒ成分との共存において、傾斜角度数分布グラフの０〜１０度の範囲内に存在する度数の分布割合を高め、これを４５％以上のきわめて高い分布割合にして、層の高温強度を向上させる作用を有するが、この場合Ｃｒの含有割合を示すＸ値が原子比で０．０１未満では前記作用に所望の向上効果を確保することができず、一方同Ｘ値が０．１を越えると傾斜角度数分布グラフの０〜１０度の範囲内に存在する度数の分布割合が４５％未満となってしまい、所望の高温強度の確保が困難になることから、前記Ｘ値を０．０１〜０．１と定めた。
また、上記の通り加熱処理（Ａｌ，Ｃｒ）2Ｏ3核薄膜の平均層厚も改質α型（Ａｌ，Ｃｒ）2Ｏ3層の傾斜角度数分布グラフの０〜１０度の範囲内に存在する度数の分布割合に影響を及ぼし、その平均層厚が２０ｎｍでは傾斜角度数分布グラフの０〜１０度の範囲内に存在する度数の分布割合を４５％以上にすることができず、この結果所望のすぐれた高温強度が得られず、一方その平均層厚が２００ｎｍを越えても０〜１０度の範囲内に存在する度数の分布割合は４５％未満となってしまうことから、その平均層厚を２０〜２００ｎｍとするのが望ましい。
さらに、上記改質α型（Ａｌ，Ｃｒ）2Ｏ3層は、上記の通りα型（Ａｌ，Ｃｒ）2Ｏ3層自体のもつすぐれた高温硬さと耐熱性に加えて、さらに一段とすぐれた高温強度を有するが、その平均層厚が１μｍ未満では前記改質α型（Ａｌ，Ｃｒ）2Ｏ3層の有する前記の特性を硬質被覆層に十分に具備せしめることができず、一方その平均層厚が１５μｍを越えると、偏摩耗の原因となる熱塑性変形が発生し易くなり、摩耗が加速するようになることから、その平均層厚を１〜１５μｍと定めた。
【００１４】
なお、切削工具の使用前後の識別を目的として、黄金色の色調を有するＴｉＮ層を、必要に応じて硬質被覆層の最表面層として蒸着形成してもよいが、この場合の平均層厚は０．１〜１μｍでよく、これは０．１μｍ未満では、十分な識別効果が得られず、一方前記ＴｉＮ層による前記識別効果は１μｍまでの平均層厚で十分であるという理由からである。
【発明の効果】
【００１５】
この発明被覆サーメット工具は、各種の鋼や鋳鉄などの切削加工を、強い機械的熱的衝撃を伴なう断続切削加工を高速切削条件で行うのに用いた場合にも、硬質被覆層の上部層を構成する改質α型（Ａｌ，Ｃｒ）2Ｏ3層が、従来α型（Ａｌ，Ｃｒ）2Ｏ3層のもつすぐれた高温硬さおよび耐熱性と同等の高温硬さおよび耐熱性を具備するのに加えて、一段とすぐれた高温強度を具備することから、すぐれた耐チッピング性を発揮し、使用寿命の一層の延命化を可能とするものである。
【発明を実施するための最良の形態】
【００１６】
つぎに、この発明の被覆サーメット工具を実施例により具体的に説明する。
【実施例】
【００１７】
原料粉末として、いずれも２〜４μｍの平均粒径を有するＷＣ粉末、ＴｉＣ粉末、ＺｒＣ粉末、ＶＣ粉末、ＴａＣ粉末、ＮｂＣ粉末、Ｃｒ3Ｃ2粉末、ＴｉＮ粉末、ＴａＮ粉末、およびＣｏ粉末を用意し、これら原料粉末を、表１に示される配合組成に配合し、さらにワックスを加えてアセトン中で３０時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１６０４１２に規定するスローアウエイチップ形状をもったＷＣ基超硬合金製の工具基体Ａ〜Ｆをそれぞれ製造した。
【００１８】
また、原料粉末として、いずれも０．５〜２μｍの平均粒径を有するＴｉＣＮ（質量比でＴｉＣ／ＴｉＮ＝５０／５０）粉末、Ｍｏ2Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで３５時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分にＲ：０．０７ｍｍのホーニング加工を施すことによりＩＳＯ規格・ＣＮＭＧ１６０４１２のチップ形状をもったＴｉＣＮ基サーメット製の工具基体ａ〜ｆを形成した。
【００１９】
ついで、これらの工具基体Ａ〜Ｆおよび工具基体ａ〜ｆのそれぞれを、通常の化学蒸着装置に装入し、まず、表３（表３中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される条件にて、表５に示される組み合わせおよび目標層厚でＴｉ化合物層を硬質被覆層の下部層として蒸着形成し、ついで、同じく表４に示される条件で、表６に示される組み合わせおよび目標層厚で加熱処理（Ａｌ，Ｃｒ）2Ｏ3核薄膜［表４では核薄膜で示す］（ａ）〜（ｈ）および改質α型（Ａｌ，Ｃｒ）2Ｏ3層［表４では改質層で示す］（Ａ）〜（Ｈ）を硬質被覆層の上部層として蒸着形成することにより本発明被覆サーメット工具１〜１３をそれぞれ製造した。
【００２０】
また、比較の目的で、硬質被覆層の上部層として、上記の核薄膜（ａ）〜（ｈ）および改質層（Ａ）〜（Ｈ）に代って、表５に示される条件で、表７に示される組み合わせおよび目標層厚で従来α型（Ａｌ，Ｃｒ）2Ｏ3層［表５では従来層で示す］（Ａ）〜（Ｈ）を形成する以外は同一の条件で従来被覆サーメット工具１〜１３をそれぞれ製造した。
【００２１】
ついで、上記の本発明被覆サーメット工具１〜１３および従来被覆サーメット工具１〜１３の硬質被覆層の上部層を構成する改質α型（Ａｌ，Ｃｒ）2Ｏ3層および従来α型（Ａｌ，Ｃｒ）2Ｏ3層のそれぞれについて、電界放出型走査電子顕微鏡を用いて、傾斜角度数分布グラフをそれぞれ作成した。
すなわち、上記傾斜角度数分布グラフは、上記の改質α型（Ａｌ，Ｃｒ）2  Ｏ3  層および従来α型（Ａｌ，Ｃｒ）2Ｏ3層の表面を研磨面とした状態で、電界放出型走査電子顕微鏡の鏡筒内にセットし、前記研磨面に７０度の入射角度で１５ｋＶの加速電圧の電子線を１ｎＡの照射電流で、前記表面研磨面の測定範囲内に存在する六方晶結晶格子を有する結晶粒個々に照射して、電子後方散乱回折像装置を用い、３０×５０μｍの領域を０．１μｍ／ｓｔｅｐの間隔で、前記表面研磨面の法線に対して、前記結晶粒の結晶面である（０００１）面の法線がなす傾斜角を測定し、この測定結果に基づいて、前記測定傾斜角のうち、０〜４５度の範囲内にある測定傾斜角を０．２５度のピッチ毎に区分すると共に、各区分内に存在する度数を集計することにより作成した。
【００２２】
この結果得られた各種の改質α型（Ａｌ，Ｃｒ）2  Ｏ3  層および従来α型（Ａｌ，Ｃｒ）2Ｏ3層の傾斜角度数分布グラフにおいて、（０００１）面が最高ピークを示す傾斜角区分、並びに０〜１０度の範囲内の傾斜角区分内に存在する傾斜角度数の傾斜角度数分布グラフ全体の傾斜角度数に占める割合をそれぞれ表６，７にそれぞれ示した。
【００２３】
上記の各種の傾斜角度数分布グラフにおいて、表６，７にそれぞれ示される通り、本発明被覆サーメット工具の改質α型（Ａｌ，Ｃｒ）2  Ｏ3  層は、いずれも（０００１）面の測定傾斜角の分布が０〜１０度の範囲内の傾斜角区分に最高ピークが現れ、かつ０〜１０度の範囲内の傾斜角区分内に存在する傾斜角度数の割合が４５％以上である傾斜角度数分布グラフを示すのに対して、従来被覆サーメット工具の従来α型（Ａｌ，Ｃｒ）2Ｏ3層は、いずれも（０００１）面の測定傾斜角の分布が０〜４５度の範囲内で不偏的で、最高ピークが存在せず、０〜１０度の範囲内の傾斜角区分内に存在する傾斜角度数の割合も２５％以下である傾斜角度数分布グラフを示すものであった。
なお、図２は、本発明被覆サーメット工具４の改質α型（Ａｌ，Ｃｒ）2  Ｏ3  層の傾斜角度数分布グラフ、図３は、従来被覆サーメット工具４の従来α型（Ａｌ，Ｃｒ）2Ｏ3層の傾斜角度数分布グラフをそれぞれ示すものである。
【００２４】
さらに、上記の本発明被覆サーメット工具１〜１３および従来被覆サーメット工具１〜１３について、これの硬質被覆層の構成層を電子線マイクロアナライザー（ＥＰＭＡ）およびオージェ分光分析装置を用いて観察（層の縦断面を観察）したところ、前者ではいずれも目標組成と実質的に同じ組成を有するＴｉ化合物層と改質α型（Ａｌ，Ｃｒ）2  Ｏ3  層からなることが確認された。一方後者でも、いずれも同じく目標組成と実質的に同じ組成を有するＴｉ化合物層と従来α型（Ａｌ，Ｃｒ）2Ｏ3層からなることが確認された。また、これらの被覆サーメット工具の硬質被覆層の構成層の厚さを、走査型電子顕微鏡を用いて測定（同じく縦断面測定）したところ、いずれも目標層厚と実質的に同じ平均層厚（５点測定の平均値）を示した。
【００２５】
つぎに、上記の本発明被覆サーメット工具１〜１３および従来被覆サーメット工具１〜１３各種の被覆サーメット工具について、いずれも工具鋼製バイトの先端部に固定治具にてネジ止めした状態で、
被削材：ＪＩＳ・ＳＣＭ４４０の長さ方向等間隔４本縦溝入り丸棒、
切削速度：３５５ｍ／ｍｉｎ、
切り込み：１．７ｍｍ、
送り：０．２２ｍｍ／ｒｅｖ、
切削時間：１０分、
の条件（切削条件Ａという）での合金鋼の乾式高速断続切削試験（通常の切削速度は２５０ｍ／ｍｉｎ）、
被削材：ＪＩＳ・ＦＣ２５０の長さ方向等間隔４本縦溝入り丸棒、
切削速度：４２０ｍ／ｍｉｎ、
切り込み：１．８ｍｍ、
送り：０．３ｍｍ／ｒｅｖ、
切削時間：１０分、
の条件（切削条件Ｂという）での鋳鉄の乾式高速断続切削試験（通常の切削速度は３００ｍ／ｍｉｎ）、さらに、
被削材：ＪＩＳ・Ｓ１５Ｃの長さ方向等間隔４本縦溝入り丸棒、
切削速度：４００ｍ／ｍｉｎ、
切り込み：１．７ｍｍ、
送り：０．３ｍｍ／ｒｅｖ、
切削時間１０分、
の条件（切削条件Ｃという）での炭素鋼の乾式高速断続切削試験（通常の切削速度は２７０ｍ／ｍｉｎ）を行い、いずれの切削試験でも切刃の逃げ面摩耗幅を測定した。この測定結果を表８に示した。
【００２６】
【表１】
2006289586.tif 000002
【００２７】
【表２】
2006289586.tif 000003
【００２８】
【表３】
2006289586.tif 000004
【００２９】
【表４】
2006289586.tif 000005
【００３０】
【表５】
2006289586.tif 000006
【００３１】
【表６】
2006289586.tif 000007
【００３２】
【表７】
2006289586.tif 000008
【００３３】
【表８】
2006289586.tif 000009
【００３４】
表６〜８に示される結果から、本発明被覆サーメット工具１〜１３は、いずれも硬質被覆層の上部層が、０〜１０度の範囲内の傾斜角区分に最高ピークが存在すると共に、前記０〜１０度の範囲内に存在する度数の合計が、傾斜角度数分布グラフにおける度数全体の４５％以上の割合を占める傾斜角度数分布グラフを示す改質α型（Ａｌ，Ｃｒ）2Ｏ3層で構成され、機械的熱的衝撃がきわめて高い鋼や鋳鉄の高速断続切削でも、前記改質α型（Ａｌ，Ｃｒ）2Ｏ3層が自身の具備するすぐれた高温硬さおよび耐熱性に加えて、一段とすぐれた高温強度を有し、すぐれた耐チッピング性を発揮することから、硬質被覆層のチッピング発生が著しく抑制され、すぐれた耐摩耗性を示すのに対して、硬質被覆層の上部層が、前記０〜１０度の範囲内に存在する度数の分布割合が３０％以下の傾斜角度数分布グラフを示す従来α型（Ａｌ，Ｃｒ）2Ｏ3層で構成された従来被覆サーメット工具１〜１３においては、いずれも高速断続切削では硬質被覆層の耐機械的衝撃性が不十分であるために、硬質被覆層にチッピングが発生し、比較的短時間で使用寿命に至ることが明らかである。
【００３５】
上述のように、この発明の被覆サーメット工具は、各種の鋼や鋳鉄などの通常の条件での連続切削加工や断続切削加工は勿論のこと、特に高い高温強度が要求される高速断続切削加工でも硬質被覆層がすぐれた耐チッピング性を示し、長期に亘ってすぐれた切削性能を発揮するものであるから、切削装置の高性能化並びに切削加工の省力化および省エネ化、さらに低コスト化に十分満足に対応できるものである。
【図面の簡単な説明】
【００３６】
【図１】硬質被覆層を構成するα型（Ａｌ，Ｃｒ）2  Ｏ3  層における結晶粒の（０００１）面の傾斜角の測定範囲を示す概略説明図である。
【図２】本発明被覆サーメット工具４の硬質被覆層を構成する改質α型（Ａｌ，Ｃｒ）2Ｏ3層の傾斜角度数分布グラフである。
【図３】従来被覆サーメット工具４の硬質被覆層を構成する従来α型（Ａｌ，Ｃｒ）2Ｏ3層の傾斜角度数分布グラフである。
【図１】
2006289586.tif 000010
【図２】
2006289586.tif 000011
【図３】
2006289586.tif 000012